(57)【要約】      （修正有）【課題】環境保全、安全性とトナー製造時の省エネルギー化に配慮したトナー用樹脂を提供するために、有機揮発成分量（ＴＶＯＣ）が少なく、ビスフェノールＡ誘導体と重金属触媒を使用しない、吸湿性、粉砕性に優れるトナー用ポリエステル樹脂の製造方法を提供する。【解決手段】脂肪族ポリオールで構成されるアルコール成分とカルボン酸成分を、チタン触媒を用いて重合する、酸価が１３ｍｇＫＯＨ／ｇ以下、分子末端に炭素数１２以上の炭化水素基を有し、及びＴＶＯＣ３８０ｐｐｍ以下であるトナー用ポリエステル樹脂の製造方法。【選択図】なし【特許請求の範囲】
【請求項１】
脂肪族ポリオールで構成されるアルコール成分とカルボン酸成分を、チタン触媒を用いて重合する、トナー用ポリエステル樹脂の製造方法であって、前記トナー用ポリエステル樹脂が、分子末端に炭素数１２以上の炭化水素基を有し、酸価が１３ｍｇＫＯＨ／ｇ以下、ＴＶＯＣが３８０ｐｐｍ以下であるトナー用ポリエステル樹脂の製造方法。
【請求項２】
前記脂肪族ポリオールが、エチレングリコール、ネオペンチグリコール、または１,２−プロパンジオールである、請求項１に記載のトナー用ポリエステル樹脂の製造方法。
【請求項３】
前記脂肪族ポリオールを前記カルボン酸成分に対し、４０モル％以上６０モル％以下含有する、請求項１または２に記載のトナー用ポリエステル樹脂の製造方法。
【請求項４】
前記トナー用ポリエステル樹脂が、分子末端に炭素数３０以上の炭化水素基を有する、請求項１〜３のいずれか１項に記載のトナー用ポリエステル樹脂の製造方法。 
【発明の詳細な説明】
【技術分野】
【０００１】
本発明は、トナー用ポリエステル樹脂の製造方法に関する。
【背景技術】
【０００２】
電子写真印刷法や静電荷現像法により画像を得る方法においては、感光体上に形成された静電荷像をあらかじめ摩擦により帯電させたトナーによって現像した後、定着が行われる。これらの方法により画像を得るために用いられる装置は、通常、加熱体である定着部を有するため、装置内での温度が上昇する。そのため、トナーには、ブロッキングしないこと、つまり保存性が求められる。加えて、連続印刷時においても装置の汚れやカブリなどが見られないこと、すなわち耐久性もトナーには求められている。
【０００３】
トナー用のバインダー樹脂は、トナー特性に大きな影響を与えるものであり、ポリスチレン樹脂、スチレン−アクリル樹脂、ポリエステル樹脂、エポキシ樹脂、ポリアミド樹脂等が用いられている。中でも、性能バランスの良いポリエステル樹脂が特に注目されている。
【０００４】
ところで、トナーの製造方法としては、粉砕法、ケミカル法などが挙げられる。粉砕法は、バインダー樹脂および他のトナー配合物（例えば顔料（着色剤）、離型剤等）を溶融混練し、得られた混練物を粉砕機などによって微粉砕し、分級することによってトナーを得る方法であり、工業的に広く用いられている。
【０００５】
粉砕法用のバインダー樹脂として、粉砕で小粒子化に要するエネルギーを低減することが可能な、粉砕性に優れるトナー用ポリエステル樹脂が求められている。  また、定着の際などにトナーが加熱されると、揮発性有機化合物（ＶＯＣ：Ｖｏｌａｔｉｌｅ Ｏｒｇａｎｉｃ Ｃｏｍｐｏｕｎｄ）が発生することがある。  近年、健康や環境保護を考慮してＶＯＣの総量（ＴＶＯＣ：Ｔｏｔａｌ Ｖｏｌａｔｉｌｅ Ｏｒｇａｎｉｃ Ｃｏｍｐｏｕｎｄ）の低減が求められており、トナーにおいてもＴＶＯＣの低減が求められている。
【０００６】
例えば、特許文献１にはチタン触媒を用いて重合されたＶＯＣ含有量の少ないポリエステル樹脂が開示されている。
【先行技術文献】
【特許文献】
【０００７】
【特許文献１】特開２００８−０４０２８６号
【発明の概要】
【発明が解決しようとする課題】
【０００８】
しかし、特許文献１記載の方法では、ＴＶＯＣの含有量の低減と粉砕性が不十分であった。  本発明は、このような状況を鑑み、環境保全、安全性とトナー製造時の省エネルギー化に配慮したトナー用樹脂を提供するために、ＴＶＯＣが少なく、吸湿性、粉砕性に優れるトナー用ポリエステル樹脂の製造方法を提供することを目的としている。
【課題を解決するための手段】
【０００９】
本発明は以下の態様を有する。［１］  脂肪族ポリオールで構成されるアルコール成分とカルボン酸成分を、チタン触媒を用いて重合する、トナー用ポリエステル樹脂の製造方法であって、前記トナー用ポリエステル樹脂が、分子末端に炭素数１２以上の炭化水素基を有し、酸価が１３ｍｇＫＯＨ／ｇ以下、ＴＶＯＣ３８０ｐｐｍ以下であるトナー用ポリエステル樹脂の製造方法。［２］  前記脂肪族ポリオールが、エチレングリコール、ネオペンチグリコール、１,２−プロパンジオールである、［１］に記載のトナー用ポリエステル樹脂の製造方法。［３］  前記脂肪族ポリオールを前記カルボン酸成分に対して、４０モル％以上６０モル％以下含有する、［１］または［２］に記載のトナー用ポリエステル樹脂の製造方法。［４］  前記トナー用ポリエステル樹脂が、分子末端に炭素数３０以上の炭化水素基を有する、［１］〜［３］いずれかに記載のトナー用ポリエステル樹脂の製造方法。
【発明の効果】
【００１０】
本発明の製造方法で得られるトナー用ポリエステル樹脂により、ＴＶＯＣが少なく、吸湿性、粉砕性に優れるトナーを提供できる。
【００１１】
＜トナー用ポリエステル樹脂の製造方法＞本発明のトナー用ポリエステル樹脂は、脂肪族ポリオールで構成されるアルコール成分とカルボン酸成分と炭素数１２以上の炭化水素基を有するモノカルボン酸またはアルコール材料を、チタン触媒を用いて重合する。  
【００１２】
＜アルコール成分＞  本発明のポリエステル樹脂の製造方法では、アルコール成分として、脂肪族ポリオールを用いる。  脂肪族ポリオールとしては、例えばエチレングリコール、ネオペンチルグリコール、１，２−プロパンジオール、ブタンジオール、ポリエチレングリコール、１，４−ブタンジオール、ジエチレングリコール、トリエチレングリコール、１，４−シクロヘキサンジメタノール、シクロペンタンジオール、シクロヘキサンジオール、Ｄ−イソソルバイド、Ｌ−イソソルバイド、エリスリタン、水素添加ビスフェノールＡ、スピログリコール、ジオキサングリコール、ズルシッド、ヘキシッド、グリセリン、ソルビトール、１，２，３，６−ヘキサテトラロール、１，４−ソルビタン、ペンタエリスリトール、ジペンタエリスリトール、トリペンタエリスリトール、１，２，４−ブタントリオール、１，２，５−ペンタントリオール、２−メチル−１，２，３−プロパントリオール、２−メチル−１，２，４−ブタントリオール、トリメチロールプロパンなどが挙げられる。  
【００１３】
脂肪族ポリオールは、これらの中でも、重合反応性やポリエステル樹脂のガラス転移温度（Ｔｇ）を４０℃以上に設計しやすい観点から、エチレングリコール、１，２−プロパンジオール、１，４−シクロヘキサンジメタノール、ネオペンチルグリコールが好ましく、エチレングリコール、１，２−プロパンジオール、ネオペンチルグリコールが特に好ましい。これらは１種を単独で用いてもよいし、２種以上を併用してもよい。  脂肪族ポリオールは、前記カルボン酸成分に対し、４０モル％以上６０モル％以下含有することが好ましい。脂肪族ポリオールが４０モル％以上６０モル％以下であれば吸湿性と粉砕性が良好になる。
【００１４】
＜カルボン酸成分＞  カルボン酸成分としては、２価のカルボン酸、３価以上のカルボン酸が挙げられる。２価のカルボン酸としては、例えばテレフタル酸、イソフタル酸等の芳香族ジカルボン酸、フタル酸、セバシン酸、イソデシル琥珀酸、マレイン酸、フマル酸、アジピン酸等の脂肪族ジカルボン酸、およびこれらの低級アルキルエステルまたは酸無水物などが挙げられる。これらジカルボン酸の低級アルキルエステルとしては、例えば、モノメチルエステル、モノエチルエステル、ジメチルエステル、ジエチルエステルなどが挙げられる。これらは１種を単独で用いてもよいし、２種以上を併用してもよい。また、後述の３価以上のカルボン酸と併用してもよい。
【００１５】
３価以上のカルボン酸としては、例えば例えばトリメリット酸、ピロメリット酸、１，２，４−シクロヘキサントリカルボン酸、２，５，７−ナフタレントリカルボン酸、１，２，４−ナフタレントリカルボン酸、１，２，５−ヘキサントリカルボン酸、１，２，７，８−オクタンテトラカルボン酸、およびこれらの酸無水物などが挙げられる。  これらは１種を単独で用いてもよいし、２種以上を併用してもよい。また、２価のカルボン酸と併用してもよい。
【００１６】
＜チタン触媒＞  チタン触媒としては、室温（２０℃）で液体であってもよいし、固体状（粉体状）であってもよいが、ポリエステル樹脂の乳化性がより向上する点、特に乳化物の貯蔵安定性の観点から、液体のチタン触媒が好ましい。  液体のチタン触媒としては有機チタン化合物が挙げられ、固体のチタン触媒としては無機チタン化合物が挙げられる。
【００１７】
有機チタン化合物としては、例えばアルコキシ基を有するチタンアルコキシド化合物、カルボン酸チタン化合物、カルボン酸チタニル化合物、カルボン酸チタニル塩化合物、チタンキレート化合物など挙げられる。  アルコキシ基を有するチタンアルコキシド化合物としては、例えばテトラメトキシチタン、テトラエトキシチタン、テトラプロポキシチタン、テトラ−ｎ−ブトキシチタン、テトラペントキシチタン、テトラオクトキシチタンなどが挙げられる。
【００１８】
カルボン酸チタン化合物としては、例えば蟻酸チタン、酢酸チタン、プロピオン酸チタン、オクタン酸チタン、シュウ酸チタン、コハク酸チタン、マレイン酸チタン、アジピン酸チタン、セバシン酸チタン、ヘキサントリカルボン酸チタン、イソオクタントリカルボン酸チタン、オクタンテトラカルボン酸チタン、デカンテトラカルボン酸チタン、安息香酸チタン、フタル酸チタン、テレフタル酸チタン、イソフタル酸チタン、１，３−ナフタレンジカルボン酸チタン、４，４−ビフェニルジカルボン酸チタン、２，５−トルエンジカルボン酸チタン、アントラセンジカルボン酸チタン、トリメリット酸チタン、２，４，６−ナフタレントリカルボン酸チタン、ピロメリット酸チタン、２，３，４，６−ナフタレンテトラカルボン酸チタンなどが挙げられる。
【００１９】
カルボン酸チタニル化合物としては、例えば安息香酸チタニル、フタル酸チタニル、テレフタル酸チタニル、イソフタル酸チタニル、１，３−ナフタレンジカルボン酸チタニル、４，４−ビフェニルジカルボン酸チタニル、２，５−トルエンジカルボン酸チタニル、アントラセンジカルボン酸チタニル、トリメリット酸チタニル、２，４，６−ナフタレントリカルボン酸チタニル、ピロメリット酸チタニル、２，３，４，６−ナフクレンテトラカルボン酸チタニルなどが挙げられる。
【００２０】
カルボン酸チタニル塩化合物としては、特に限定されないが、例えば上記のカルボン酸チタニル化合物に対するアルカリ金属（リチウム、ナトリウム、カリウムなど）塩もしくはアルカリ土類金属（マグネシウム、カルシウム、バリウムなど）塩などが挙げられる。
【００２１】
これらの中でも、反応性の観点で、テトラブトキシチタン、テトラプロポキシチタンが好ましい。また、チタンキレート化合物を用いる場合は、配位子が、アセチルアセトン、アセト酢酸エチル、オクチレングリコール、トリエタノールアミン、乳酸、乳酸アンモニウムから選ばれることが好ましい。これらは１種を単独で用いてもよいし、２種以上を併用してもよい。
【００２２】
無機チタン化合物としては、例えばチタン、酸化チタン、窒化チタン、チタン酸ストロンチウム、チタン酸鉛、チタン酸バリウム、チタン酸カリウム、二酸化チタンなどが挙げられる。これらは１種を単独で用いてもよいし、２種以上を併用してもよい。＜他の成分＞  ポリエステル樹脂の製造方法には、本発明の目的を損なわない範囲であれば、末端官能基数の調整や他の材料の分散性向上目的で、多価カルボン酸および多価アルコールに加えて、１価のカルボン酸や１価のアルコールを併用してもよい。  １価のカルボン酸としては、例えば安息香酸、ｐ−メチル安息香酸等の炭素数３０以下の芳香族カルボン酸；ステアリン酸、ベヘン酸等の炭素数３０以下の脂肪族カルボン酸；桂皮酸、オレイン酸、リノール酸、リノレン酸等の不飽和二重結合を分子内に１つ以上有
する不飽和カルボン酸などが挙げられる。  １価のアルコールとしては、例えばベンジルアルコール等の炭素数３０以下の芳香族アルコール；オレイルアルコール、ラウリルアルコール、セチルアルコール、ステアリルアルコール、ベヘニルアルコール等の炭素数３０以下の脂肪族アルコールなどが挙げられる。  これら１価のカルボン酸および１価のアルコールは、それぞれ１種を単独で用いてもよいし、２種以上を併用してもよい。＜重合条件＞
【００２３】
エステル化反応またはエステル交換反応、重縮合反応の重合温度は１８０〜２８０℃が好ましい。重合温度が１８０℃以上であれば生産性が良好となる傾向にあり、２８０℃以下であればポリエステル樹脂の分解や、臭気の要因となる揮発分の副生成を抑制できる傾向にあり、ＴＶＯＣがより低減する。重合温度の下限値は２００℃以上がより好ましく、上限値は２７０℃以下がより好ましい。  また、重縮合工程の時間（重縮合反応時間および取り出し時間の合計）が短いほど、ポリエステル樹脂の分解や、臭気の要因となる揮発分の副生成を抑制できる傾向にある。
【００２４】
重縮合は、離型剤（ワックス）の存在下で行ってもよい。離型剤の存在下で重縮合を行うことにより、トナーの定着性、ワックス分散性がより向上する傾向にある。離型剤としては、後述する他の成分として挙げるものと同様のものが挙げられ、いずれか１種を単独で用いてもよいし、２種以上を併用してもよい。重縮合時における離型剤の添加量は、本発明の効果を損なわない範囲で適宜設定できる。ただし、ＴＶＯＣを低減する観点では、離型剤を用いずに重縮合する方が有利である。＜トナー用ポリエステル樹脂＞  
【００２５】
本発明のポリエステル樹脂の酸価は、１３ｍｇＫＯＨ／ｇ以下である。ポリエステル樹脂の酸価が、１ｍｇＫＯＨ／ｇ以上であれば帯電性が良好となり、１３ｍｇＫＯＨ／ｇ以下であれば小粒子径まで粉砕した時の空気中の湿度に依存した、吸湿を抑制できる。  
【００２６】
ポリエステル樹脂の酸価は、ポリエステル樹脂をベンジルアルコールに溶解し、フェノールフタレインを指示薬として、０．０２規定のＫＯＨベンジルアルコール溶液を用いて滴定して求めた値である。  
【００２７】
酸価を上記範囲にするためには、例えば、仕込み組成の酸とアルコールの比率で酸の比率をアルコールよりも少なくしたり、樹脂軟化温度を調整したりすることで可能である。樹脂軟化温度を上げ過ぎると、トナーの低温定着性を損なうので、アルコールと酸の比率で調整するのが好ましい。
【００２８】
本発明のポリエステル樹脂は、分子末端に炭素数１２以上の炭化水素基を有している。分子末端に炭素数１２以上の炭化水素基を有していることで粉砕性が良好となる。またトナーにした際の低極性材料の分散能にも優れるため、低温定着性にも優れるという効果を示す。
【００２９】
炭素数１２以上の炭化水素基は、化合物がポリエステル樹脂の構成単位として取り込まれた場合に、トナーのワックス分散性を良好にする作用を奏する。また粉砕性が向上する。炭化水素基の炭素数は、有機揮発成分を低減する観点から、３０以上が好ましく、３５以上が更に好ましい。  化合物中の官能基の結合位置は、特に限定されないが、トナーの定着特性を考慮すると、炭化水素基の片末端炭素に結合していることが好ましい。  分子末端の炭素数１２以上の炭化水素基を有する化合物の好ましい形態の具体例としては、例えば、東洋ペトロライト社製ユニリンシリーズのうち数平均分子量が３７５以上のもので、例えば商品名としてユニリン３５０（カタログ分子量：Ｍｎ375）、ユニリン４２５（カタログ分子量：Ｍｎ460）、ユニリン５５０（カタログ分子量：Ｍｎ550）、ユニリン７００（カタログ分子量：Ｍｎ700）が挙げられる。
【００３０】
分子末端の炭素数１２以上の炭化水素基を有するポリエステル樹脂は、酸またはアルコールと反応し得る官能基と炭素数１２以上の炭化水素基とを有する化合物を反応させて得られる。このポリエステル樹脂のほかに、分子末端に炭素数１２以上の炭化水素基を構成単位として有しないポリエステル樹脂や、未反応の酸またはアルコールと反応し得る官能基と炭素数１２以上の炭化水素基とを有する化合物、及び官能基を含まない炭素数１２以上の炭化水素基を含有していてもよい。
【００３１】
また、酸またはアルコールと反応し得る官能基とは、酸またはアルコールと反応して共有結合を生成する基のことである。酸またはアルコールと反応して共有結合を生成する反応としては、特に制限されないが、例えば、縮合反応、付加反応、エステル交換反応等が挙げられる。これらの反応によって、化合物の官能基とポリエステル樹脂の原料成分である酸またはアルコールとが反応することにより、化合物の残基がポリエステル樹脂中に構成単位として取り込まれる。  このような反応をする官能基としては、特に制限されないが、カルボキシル基またはその無水物、水酸基、グリシジル基、アルコキシ基、イソシアネート基、およびエステル基等が挙げられる。中でも、カルボキシル基またはその無水物、水酸基、エステル基が好ましい。
【００３２】
本発明のポリエステル樹脂は、ＴＶＯＣが３８０ｐｐｍ以下である。  ポリエステル樹脂等の結着樹脂は、通常、トナー中に９０質量％以下程度含まれる。ポリエステル樹脂のＴＶＯＣが３８０ｐｐｍ以下であれば、前記ポリエステル樹脂を含有するトナーのＴＶＯＣは、概ね３００ｐｐｍ以下となるので、ＴＶＯＣが十分に低減されたトナーが得られる。ポリエステル樹脂のＴＶＯＣは、３３０ｐｐｍ以下が好ましく、３００ｐｐｍ以下がより好ましい。ポリエステル樹脂のＴＶＯＣは、ガスクロマトグラフ質量分析計（ＧＣ−ＭＳ）を用いて測定することができる。  
【００３３】
ＴＶＯＣを低減するためには、チタン系触媒の存在下で単量体混合物を重縮合すればよい。重縮合の際にチタン系触媒を用いると、酸成分とアルコール成分との反応性が良好となる。その結果、アルコール成分としてエチレングリコールを含む脂肪族ポリオールを使用しても十分に多価カルボン酸と反応し、未反応のエチレングリコールの割合が少なくなるため、ＴＶＯＣがより低下する傾向になる。またＴＶＯＣは脂肪族ポリオールの沸点に依存しやすいため、高沸点のポリオール、具体的にはネオペンチルグリコールを一定割合入れるとＴＶＯＣを低減させやすい。
【００３４】
ポリエステル樹脂のガラス転移温度（Ｔｇ）は、４０〜８５℃が好ましく、４５〜７５℃がより好ましい。ガラス転移温度が、４０℃以上であればトナーの保存安定性が向上し、８５℃以下であればトナーの低温定着性がより優れる。  ポリエステル樹脂のガラス転移温度は、以下のようにして求める。すなわち、示差走差熱量計を用い、昇温速度５℃／分で測定したときのチャートの低温側のベースラインと、ガラス転移温度近傍にある吸熱カーブの接線との交点の温度を求め、これをＴｇとする。
【００３５】
ポリエステル樹脂の軟化温度（Ｔ４）は、８０〜１７０℃が好ましく、８５〜１６０℃がより好ましい。軟化温度が８０℃以上であれば、耐ホットオフセット性が良好になる。一方、軟化温度が１７０℃以下であれば、低温定着性が良好になる。ポリエステル樹脂の軟化温度は、フローテスターを用いて測定することができる。
【００３６】
［トナー］  トナー中の前記ポリエステル樹脂の含有量は、トナー１００質量％中、５〜９０質量％が好ましい。
【００３７】
また、トナーは、必要に応じて着色剤、荷電制御剤、離型剤、流動改質剤、磁性体、本発明のポリエステル樹脂以外の樹脂（他のバインダー樹脂）などの配合物を含んでいてもよい。
【００３８】
着色剤としては、カーボンブラック、ニグロシン、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染料もしくは顔料などが挙げられる。これらは１種を単独で用いてもよいし、２種以上を併用してもよい。  トナーをカラートナーとして用いる場合、イエロー系着色剤としてはベンジジンイエロー、モノアゾ系染顔料、縮合アゾ系染顔料などが挙げられ、マゼンタ系着色剤としてはキナクリドン、ローダミン系染顔料、モノアゾ系染顔料などが挙げられ、シアン系着色剤としてはフタロシアニンブルーなどが挙げられる。  着色剤の含有量は特に制限されないが、トナーの色調や画像濃度、熱特性に優れる点から、トナー１００質量％中、２〜１０質量％が好ましい。
【００３９】
荷電制御剤としては、４級アンモニウム塩や、塩基性もしくは電子供与性の有機物質等の正帯電性の荷電制御剤；金属キレート類、含金属染料、酸性もしくは電子求引性の有機物質等の負帯電性の荷電制御剤が挙げられる。  トナーをカラートナーとして用いる場合、荷電制御剤としては無色ないし淡色で、トナへの色調障害が少ないものが適しており、このような荷電制御剤としては、例えばサリチル酸またはアルキルサリチル酸のクロム、亜鉛、アルミニウム等との金属塩、金属錯体、アミド化合物、フェノール化合物、ナフトール化合物などが挙げられる。さらに、スチレン系、アクリル酸系、メタクリル酸系、スルホン酸基を有するビニル重合体を荷電制御剤として用いてもよい。  荷電制御剤の含有量は、トナー１００質量％中、０．５〜５質量％が好ましい。荷電制御剤の含有量が０．５質量％以上であればトナーの帯電量が十分なレベルとなる傾向にあり、５質量％以下であれば荷電制御剤の凝集による帯電量の低下が抑制される傾向にある。
【００４０】
離型剤としては、トナーの離型性、保存性、定着性、発色性等を考慮して、カルナバワックス、ライスワックス、蜜蝋、ポリプロピレン系ワックス、ポリエチレン系ワックス、合成エステル系ワックス、パラフィンワックス、脂肪酸アミド、シリコーン系ワックス等を適宜選択して使用できる。これらは１種を単独で用いてもよいし、２種以上を併用してもよい。離型剤の融点は、トナー性能を考慮して適宜決定すればよい。離型剤の含有量は特に制限されないが、上記のトナー性能を左右することから、トナー１００質量％中、０．３〜１５質量％が好ましい。離型剤の含有量の下限値は、１質量％以上がより好ましく、２質量％以上が特に好ましい。また、離型剤の含有量の上限値は、１３質量％以下がより好ましく、１２質量％以下が特に好ましい。
【００４１】
流動改質剤などの添加剤としては、微粉末のシリカ、アルミナ、チタニア等の流動性向上剤；マグネタイト、フェライト、酸化セリウム、チタン酸ストロンチウム、導電性チタニア等の無機微粉末；スチレン樹脂、アクリル樹脂等の抵抗調節剤；滑剤などが挙げられ、これらは内添剤または外添剤として使用される。  これらの添加剤の含有量は、トナー１００質量％中、０．０５〜１０質量％が好ましい。これらの添加剤の含有量が０．０５質量％以上であればトナーの性能改質効果が十分に得られる傾向にあり、１０質量％以下であればトナーの画像安定性が良好となる傾向にある。
【００４２】
他の結着樹脂としては、例えば、ポリエステル樹脂（ただし、本発明の製造方法で得られたポリエステル樹脂を除く。）、スチレン系樹脂、環状オレフィン樹脂、エポキシ樹脂などが挙げられる。これらは１種を単独で用いてもよいし、２種以上を併用してもよい。
【００４３】
トナーは、磁性１成分現像剤、非磁性１成分現像剤、２成分現像剤の何れの現像剤としても使用できる。トナーを磁性１成分現像剤として用いる場合、トナーは磁性体を含有する。磁性体としては、例えばフェライト、マグネタイト、鉄、コバルト、ニッケル等を含む強磁性の合金；化合物や強磁性元素を含まないが、適当に熱処理することによって強磁性を示すようになる合金（例えばマンガン−銅−アルミニウム、マンガン−銅−スズ等のマンガンと銅とを含む、所謂ホイスラー合金、二酸化クロム等）などが挙げられる。  磁性体の含有量は特に制限されないが、トナーの粉砕性に大きく影響を与えるため、トナー１００質量中、３〜７０質量％が好ましい。磁性体の含有量が３質量％以上であればトナーの帯電量
が十分なレベルとなる傾向にあり、７０質量％以下であればトナーの定着性や粉砕性が良好となる傾向にある。磁性体の含有量の上限値は、６０質量％以下がより好ましく、５０質量％以下が特に好ましい。
【００４４】
トナーを２成分現像剤として用いる場合、トナーはキャリアと併用して用いられる。キャリアとしては、例えば鉄粉、マグネタイト粉、フェライト粉等の磁性物質、それらの表面に樹脂コーティングを施したもの、磁性キャリアなどが挙げられる。樹脂コーティングキャリアのための被覆樹脂としては、例えばスチレン系樹脂、アクリル系樹脂、スチレンアクリル共重合系樹脂、シリコーン系樹脂、変性シリコーン系樹脂、フッ素系樹脂、それらの樹脂の混合物などが挙げられる。キャリアの使用量は、トナー１００質量部に対して、５００〜３０００質量部が好ましい。キャリアの使用量が５００質量部以上であればかぶり等が発生しにくくなる傾向にあり、３０００質量部以下であれば定着画像の濃度が十分なものとなる傾向にある。
【００４５】
トナーを製造する方法としては特に制限されないが、本発明の製造方法で得られたポリエステル樹脂と、上述した配合物とを混合した後、２軸押出機などで溶融混練し、粗粉砕、微粉砕、分級を行い、必要に応じて無機粒子の外添処理等を行って製造する方法（粉砕法）；上記ポリエステル樹脂と配合物とを溶剤に溶解・分散させ、水系媒体中にて造粒した後に溶剤を除去し、洗浄、乾燥してトナー粒子を得て、必要に応じて無機粒子の外添処理等を行って製造する方法や、本発明のポリエステル樹脂を水中で乳化し、微粒化した配合物とともに水中で凝集、融合させて造粒し、洗浄、乾燥してトナー粒子を得て、必要に応じて無機粒子の外添処理等を行って製造する方法（ケミカル法）などが挙げられる。
【００４６】
トナーの平均粒子径は特に制限されないが、３〜１５μｍが好ましく、５〜１０μｍがより好ましい。トナーの平均粒子径が３μｍ以上であれば、生産性が良好となる傾向にある、また、塵肺の問題も生じにくい傾向にある。一方、トナーの平均粒子径が１５μｍ以下であれば、高画質な画像を安定して形成できる傾向にある。
【００４７】
上記トナーは、上述した本発明の製造方法で得られたポリエステル樹脂を含むので、ＴＶＯＣが十分に低減されている。
【実施例】
【００４８】
以下、実施例により本発明を具体的に説明する。ただし、本発明は以下の実施例に限定されるものではない。  本実施例で示されるポリエステル樹脂の評価方法は以下の通りである。
【００４９】
［測定・評価方法］＜ガラス転移温度（Ｔｇ）の測定＞  ポリエステル樹脂のＴｇは、示差走差熱量計（島津製作所社製、「ＤＳＣ−６０」）を用いて、昇温速度５℃／ｍｉｎにおけるチャートのベースラインと吸熱カーブの接線との交点から測定した。測定試料は１０ｍｇ±０．５ｍｇをアルミパン内に計量し、ガラス転移温度以上の１００℃で１０分融解後、ドライアイスを用いて急冷却処理したサンプルを用いて行った。
【００５０】
＜軟化温度（Ｔ４）の測定＞  ポリエステル樹脂のＴ４は、フローテスター（島津製作所社製、「ＣＦＴ−５００Ｄ」）を用いて、１ｍｍφ×１０ｍｍのノズル、荷重２９４Ｎ、昇温速度３℃／ｍｉｎの等速昇温下で、樹脂サンプル１．０ｇ中の４ｍｍが流出したときの温度を測定し、これを軟化温度とした。
【００５１】
＜酸価（ＡＶ）の測定＞  ポリエステル樹脂のＡＶは、以下のようにして測定した。  ポリエステル樹脂約０．２ｇを枝付き三角フラスコ内に精秤し（Ａ（ｇ））、ベンジルアルコール１０ｍＬを加え、窒素雰囲気下として２３０℃のヒーターにて１５分加熱しポリエステル樹脂を溶解した。室温まで放冷後、ベンジルアルコール１０ｍＬ、クロロホルム２０ｍＬ、フェノールフタレイン溶液数滴を加え、０．０２規定のＫＯＨ溶液にて滴定した（滴定量＝Ｂ（ｍＬ）、ＫＯＨ溶液の力価＝ｐ）。ブランク測定を同様に行い（滴定量＝Ｃ（ｍＬ））、以下の式に従って算出した。  酸価（ｍｇＫＯＨ／ｇ）＝｛（Ｂ−Ｃ）×０．０２×５６．１１×ｐ｝／Ａ
【００５２】
＜ＴＶＯＣの評価方法＞  ポリエステル樹脂のＴＶＯＣは、以下のようにして測定した。  測定サンプル約１０ｍｇ（９．９ｍｇ以上、１０．１ｍｇ未満）を精秤し、測定サンプルから揮発成分を加熱脱着装置内で１３０℃にて１０分間加熱抽出した後、冷却モジュールにてトラップ（濃縮）した。次いで、急速加熱した後、ＧＣ−ＭＳに供試し、ＴＶＯＣを定量した。測定装置、測定条件、定量方法は以下の通りである。
【００５３】
（測定装置）・加熱脱着装置：ゲステル株式会社製、「加熱脱着導入システム  ＴＤＳ  Ａ／ＴＤＳ  ２／ＣＩＳ  ４」・ＧＣ−ＭＳ：アジレント・テクノロジー株式会社製、「ＧＣ／ＭＳ  ６８９０Ｎ／５９７５」
【００５４】
（加熱脱着条件）・試料加熱温度：５０℃（０．５ｍｉｎ）→５０℃／ｍｉｎ→１３０℃（１０ｍｉｎ）・クライオフォーカスおよび急速加熱条件：−３０℃（０．５ｍｉｎ）→１２℃／ｓｅｃ→１３０℃（１０ｍｉｎ）・インターフェイス：１３０℃・キャリアガス：ヘリウム・Ｄｅｓｏｒｐｔｈｏｐｎ  Ｍｏｄｅ：スプリットレス
【００５５】
（ＧＣ条件）・カラム：フロンティア・ラボ株式会社製、「ＵＡ−５（３０ｍｉｎ×０．２５ｍｍＩ．Ｄ．膜厚０．２５μｍ）・カラム温度：３５℃（３ｍｉｎ）→１０℃／ｍｉｎ→３３０℃（７ｍｉｎ）・キャリアガス：ヘリウム（流量１．０ｍｌ／ｍｉｎ）・注入口モード：ソルベントベント（ベント流量５０ｍｌ／ｍｉｎ、スプリットベントライン流量３０ｍｉｎ／ｍｉｎで０．０２ｍｉｎかけて注入した。）・トランスファーライン温度：２８０℃
【００５６】
（ＭＳ条件）・イオン化法：ＥＩ・イオン化電圧：７０Ｖ・イオン化電流：３００μＡ・スキャンレンジ：２９〜５５０ａｍｕ
【００５７】
（ＴＶＯＣの定量方法）  得られたクロマトグラムにおいて、ｎ−ヘキサンおよびｎ−ヘキサデカンのピーク溶出時間の間に検出される成分について、エチレングリコール（ＥＧ）を除く各成分のピーク面積総和を、予め作成しておいたトルエン溶液（１０００ｐｐｍ、上記ＧＣ条件およびＭＳ条件にて、注入量１μｌ）の測定結果（ピーク面積）より、トルエン換算濃度として算出した。  ＥＧについては、ＥＧのピーク面積を、予め作成しておいたＥＧ溶液（１０００ｐｐｍ、上記ＧＣ条件およびＭＳ条件にて、注入量１μｌ）の測定結果（ピーク面積）より、ＥＧ濃度として算出した。  ＥＧを除く各成分の面積総和の濃度と、ＥＧの濃度の和の値をＴＶＯＣとした。上記に示す方法で樹脂に含まれる揮発成分量を評価し、以下評価基準にて判定した。◎（極めて良好）：揮発成分量が３００ｐｐｍ未満〇（良好）    ：揮発成分量が３００ｐｐｍ以上３８０ｐｐｍ未満×（劣る）    ：揮発成分量が３８０ｐｐｍ以上
【００５８】
＜吸湿性の評価方法＞  ４０℃真空下にて４時間以上乾燥した後架橋樹脂を篩いにかけ、１６メッシュを通過し２２メッシュを通過しない樹脂粉体を得、この分級された樹脂粉末を２．００ｇアルミ皿に精秤し、３５℃×８５ＲＨ％  とした恒温恒湿機(ＳＡＴＡＫＥ社製、Ｊ５０)内に２４時間保存し、耐湿試験前後の重量変化から樹脂重量増加率を算出した。樹脂重量増加量が小さいほど、吸着水を含有する量が少なくなり、小粒子径化した際のトナーの貯蔵安定を良好にできる樹脂となる。  以下の基準を用いて、耐湿性を評価した。  ◎（非常に良好）：０．７質量％未満の樹脂重量増加率  ○（良好）    ：０．７質量％以上、１．０質量％未満の樹脂重量増加率  ×（劣る）    ：１．０質量％以上の樹脂重量増加率
【００５９】
＜粉砕性の評価方法＞  粉砕性は、メッシュ上に残る樹脂残存率を求めることで評価した。ここで樹脂残存率とは、通常の粉砕工程を終わった樹脂を、１６メッシュを通過し２２メッシュを通過しない樹脂粉体を得て、この分級された樹脂粉末を１０．０ｇ精秤し、トリオブレンダー粉砕器（トリオサイエンス社製）にて３秒間粉砕後、３０メッシュの篩いにかけ、通過しない樹脂の重量（Ａ）ｇを精秤し、次式により、Ａの値から残存率を求め、この操作を３回行い平均して求めた値である。（式−１）｛（Ａ）ｇ／粉砕前の樹脂重量（１０．０ｇ）｝×１００＝樹脂残存率（質量％）得られた樹脂残存率より、粉砕性を以下の様に評価した。  ◎（非常に良好）：７０質量％未満の樹脂残存率  ○（良好）    ：７０質量％以上８０質量％未満の樹脂残存率  ×（劣る）    ：８０質量％以上の樹脂残存率
【００６０】
（実施例１）＜ポリエステル樹脂の製造＞  表１に示す仕込み組成の多価アルコールに、多価カルボン酸に対して１０００ｐｐｍのテトラ−ｎ−ブトキシチタンを５０℃に加温したステンレス製の反応容器に投入し、５分間２００ｒｐｍで攪拌を行った後、多価カルボン酸を蒸留塔備え付けの反応容器に投入した。  次いで昇温を開始し、反応系内の温度が２７０℃になるように加熱し、この温度を保持し、反応系からの水の留出がなくなるまでエステル化反応を行った。次いで、反応系内の温度を２２０℃とし、反応容器内を減圧し、反応系からポリアルコールを留出させながら縮合反応を実施した。  縮合反応中に装置内部を窒素で常圧とした後、約３ｇ樹脂を反応容器からサンプリングして、樹脂を室温まで冷却後、軟化温度を測定して表１記載の軟化温度になるまでサンプリングを繰り返して重合を進めた。  所望の軟化温度になったことを確認後、反応装置の攪拌を停止し、装置内部を常圧とし、窒素により装置内部を加圧して装置下部より反応物を取り出して１００℃以下に冷却し、ポリエステル樹脂を得た。得られたポリエステル樹脂を、３ｍｍメッシュを吐出口に備えた粉砕器を用いて粗粉砕した。  得られたポリエステル樹脂のガラス転移温度、軟化温度、酸価を測定し、ＴＶＯＣ、吸湿性、粉砕性を評価した。これらの結果を表１に示す。
【００６１】
（実施例２〜１０、比較例１〜３）  実施例２〜１０と比較例１〜３は表１に示す仕込み組成に従い、実施例１と同様にしてポリエステル樹脂を製造し、各種測定および評価を行った。
【００６２】
【表１】
2019172755.tif 000002
【００６３】
表１の結果から明らかなように、酸価が１３ｍｇＫＯＨ／ｇより大きい樹脂を製造した比較例１の場合、ポリエステル樹脂の吸湿性と粉砕性が低位であった。  炭素数１２以上の炭化水素基を有する材料を用いずポリエステル樹脂を製造した比較例２の場合、ポリエステル樹脂の粉砕性が劣っていた。  アンチモン触媒を用いてポリエステル樹脂を製造した比較例４の場合、ポリエステル樹脂のＴＶＯＣが劣っていた。
【産業上の利用可能性】
【００６４】
本発明のポリエステル樹脂の製造方法によれば、環境保全、安全性とトナー製造時の省エネルギー化に配慮したトナー用樹脂を提供するために、有機揮発成分量（ＴＶＯＣ）が少なく、ビスフェノールＡ誘導体と重金属触媒を使用しない、吸湿性、粉砕性に優ナー用ポリエステル樹脂を得ることができる。